(57)【要約】【課題】椅子などのインテリア製品に使用された場合において、クッション部分への延焼がなく、またそれ自体も防炎性を有し、意匠性が良好で、さらに感触に優れた上張地、及びインテリア部材を提供する。【解決手段】難燃性を付与した熱可塑性合成繊維を含む布帛を表皮材とする上張地であって、表皮材の一方の面に裏基材として難燃性を付与した炭化型繊維を含む布帛が積層され、表皮材及び裏基材のＬＯＩ値がいずれも２６以上であり、炭化型繊維を含む布帛の可視光透過率が１〜６０％であり、上記表皮材と裏基材とがそのいずれかの表面に線状又はドット状に付与された接着剤によって接着され、その接着剤の付与量が１ｍ２当たり２０ｇ以下であり、かつその接着部分の面積が表皮材の面積の１〜２０％であるものとする。インテリア部材は上記表皮材とクッション材との間に上記炭化型繊維を含む布帛が挟持されてなるものとする。【選択図】図１
2008195075.tif 000002
【特許請求の範囲】
【請求項１】
難燃性を付与した熱可塑性合成繊維を含む布帛を表皮材とする上張地であって、
前記表皮材の一方の面に裏基材として難燃性を付与した炭化型繊維を含む布帛が積層され、
前記表皮材及び裏基材のＬＯＩ値がいずれも２６以上であり、炭化型繊維を含む布帛の可視光透過率が１〜６０％であり、
前記表皮材と裏基材とがそのいずれかの表面に線状又はドット状に付与された接着剤によって接着され、その接着剤の付与量が１ｍ２当たり２０ｇ以下であり、かつその接着部分の面積が表皮材の面積の１〜２０％である
ことを特徴とする上張地。
【請求項２】
前記炭化型繊維を含む布帛の可視光透過率が１〜４０％であることを特徴とする請求項１に記載の上張地。
【請求項３】
炭化型繊維がセルロース系繊維であることを特徴とする請求項１又は２に記載の上張地。
【請求項４】
難燃性を付与した熱可塑性合成繊維を含む表皮材とクッション材からなるインテリア部材であって、
前記表皮材とクッション材の間に、表皮材の裏基材として難燃性を付与した炭化型繊維を有する布帛が挟持されてなり、
前記表皮材及び裏基材のＬＯＩ値がいずれも２６以上であり、炭化型繊維を含む布帛の可視光透過率が１〜６０％であり、
前記表皮材と裏基材とがそのいずれかの表面に線状又はドット状に付与された接着剤によって接着され、その接着剤の付与量が１ｍ２当たり２０ｇ以下であり、かつその接着部分の面積が表皮材の面積の１〜２０％である
ことを特徴とするインテリア部材。
【発明の詳細な説明】
【技術分野】
【０００１】
本発明は、椅子等に好適に使用される上張地およびインテリア部材に関するものである。
【背景技術】
【０００２】
近年、椅子などに適用される上張地において防炎性が強く要望され、その素材等に関して種々の研究が行われている。
【０００３】
これらの上張地は、一般に極めて易燃性のクッション材たるウレタンフォームを被包しているため、上張地にはこれらクッション材へ延焼しない防炎機能を有することが強く望まれている。
【０００４】
このような要望に対し、難燃性アクリル繊維と炭化性のレーヨン繊維および再生ポリエステル繊維を組み合わせたニット組織の上張り素材が〔特許文献１〕や〔特許文献２〕により出願されている。しかしながら、布帛中の繊維の組成を種々変更することは容易でなく意匠性が限定されてしまうという問題があった。また、繊維を種々複合化しているため、布帛での染色が困難であり、糸染めを行なった後に織りや編みによって意匠性を付与することになり、価格的にも高価なものとなっていた。
【０００５】
また、車輛用内装材において、上張地をウレタンフォームなどのクッション材に張り合わせ、さらにそのクッション材の裏基材として、難燃処理をしたセルロース系の平織物又は不織布を用いることにより全体として防炎性の安定を向上させたものが〔特許文献３〕や〔特許文献４〕により提案されている。これは、米国における自動車安全基準（ＦＭＶＳＳのＮｏ．３０２）による規格をクリアするもので、単に燃焼スピードを遅らせるものであり、椅子などに前述の発明を使用した場合は、ウレタンフォームからなるクッション材への延焼を防止するという防炎機能を満足させることができない。
【０００６】
また、前記発明と類似の方法として、不燃素材であるガラス繊維を表皮材裏面にラミネートする方法も考えられるが、ガラス繊維を用いた場合、防炎性においては非常に効果を発揮することができるが、素材が高価であるとともに、伸縮性をほとんど有していないため、素材の柔軟性が大きく影響する座り心地において良好な感触が得られず、さらに上張地を裁断する場合に、糸解れが発生し易く裁断し難い等の不具合がある。
【０００７】
なお、本願において「防炎」は椅子などの家具やインテリア製品など製品における場合に使用し、「難燃」は繊維や合成樹脂など素材における場合に使用することとする。
【特許文献１】特開２０００−１５４４４６号公報
【特許文献２】特開２００２―６１０４７号公報
【特許文献３】特公平１−３４７９２号公報
【特許文献４】特開平８−２３８７０８号公報
【発明の開示】
【発明が解決しようとする課題】
【０００８】
熱可塑性合成繊維単独又は天然繊維との複合繊維からなる布帛を表皮材とする上張地において、前述したウレタンフォーム等からなるクッション材への延焼を防止する防炎機能を有し、意匠性に優れ、座り心地や手触り感のよい柔軟性を有する上張地素材は殆ど存在しないのが実状である。
【０００９】
すなわち、本発明の目的は、椅子などのインテリア製品において、そのクッション部分への延焼がなく、またそれ自体も防炎性を有し意匠性が良好で、さらに感触が良好な上張地およびインテリア部材を提供しようとするものである。
【課題を解決するための手段】
【００１０】
上記課題に鑑み、本発明者らは、鋭意研究した結果、難燃性を付与した熱可塑性合成繊維を含む布帛に難燃性を付与した炭化型繊維を含む布帛を積層させることで防炎機能と好感触を両立させ更に意匠性にも考慮した上張地及びインテリア部材が得られることを見いだし、本発明を完成させるに至った。
【００１１】
すなわち本発明の上張地は、難燃性を付与した熱可塑性合成繊維を含む布帛を表皮材とする上張地であって、上記表皮材の一方の面に裏基材として難燃性を付与した炭化型繊維を含む布帛が積層され、表皮材及び裏基材のＬＯＩ値がいずれも２６以上であり、炭化型繊維を含む布帛の可視光透過率が１〜６０％であり、上記表皮材と裏基材とがそのいずれかの表面に線状又はドット状に付与された接着剤によって接着され、その接着剤の付与量が１ｍ２当たり２０ｇ以下であり、かつその接着部分の面積が表皮材の面積の１〜２０％であるものとする。
【００１２】
上記において、防炎性及び接着性をより向上させるには、炭化型繊維を含む布帛の可視光透過率が１〜４０％であることが好ましい。
【００１３】
また、炭化型繊維としてはセルロース系繊維を好適に用いることができる。
【００１４】
本発明のインテリア部材は、難燃性を付与した熱可塑性合成繊維を含む表皮材とクッション材からなるインテリア部材であって、上記表皮材とクッション材の間に、表皮材の裏基材として難燃性を付与した炭化型繊維を有する布帛が挟持されてなり、上記表皮材及び裏基材のＬＯＩ値がいずれも２６以上であり、炭化型繊維を含む布帛の可視光透過率が１〜６０％であり、上記表皮材と裏基材とがそのいずれかの表面に線状又はドット状に付与された接着剤によって接着され、その接着剤の付与量が１ｍ２当たり２０ｇ以下であり、かつその接着部分の面積が表皮材の面積の１〜２０％であるものとする。
【発明の効果】
【００１５】
本発明の上張地は、椅子の座面及び背部など易燃性のクッション材を被包するインテリア製品の部材として使用されることにより、高い防炎性と快適性を発揮する。
【００１６】
また、本発明の上張地は、実施例及び比較例から明らかなように、意匠性、縫製による加工性、コスト、及び通気性に優れている。
【発明を実施するための最良の形態】
【００１７】
本発明は、難燃性を付与した熱可塑性合成繊維からなる布帛の一方の面に難燃性を付与した炭化型繊維からなる布帛を設けているので、燃焼した場合に該炭化型繊維が炭化膜あるいは炭化層を形成し、この炭化膜や炭化層が防炎性を示し形態を保持することで上張地の内部に配設してなるウレタンフォーム等の易燃性クッション材の燃焼を有効に防止するという作用を有する。
【００１８】
本発明の表皮材に使用される熱可塑性合成繊維としては、ポリエステル系合成繊維、ナイロン等のポリアミド系合成繊維、アクリル系合成繊維、ポリプロピレンなどのオレフィン系合成繊維等の一般的な合成繊維が挙げられる。また、これら合成繊維同士を複合したものを用いてもよく、使用する糸種はフィラメント糸でもスパン糸でもよく、特に限定されるものではない。
【００１９】
また本発明における表皮材は、熱可塑性合成繊維を含んでいれば良く、天然繊維や再生繊維との複合体でも良い。天然繊維としては、綿、麻等のセルロース系天然繊維、および羊毛、絹等のたんぱく質系天然繊維が挙げられる。また、セルロース系再生繊維としてはレーヨン、テンセル等が挙げられる。これら表皮材の組織としては、ダブルラッセル、トリコット、丸編等の編物、平織り、ツイル、モケット等の織物が好ましく用いられる。
【００２０】
さらに使用する熱可塑性合成繊維を含む布帛への難燃性の付与は市販の繊維加工用の難燃剤を使用して付与すればよく、ハロゲン系、リン化合物系、アンチモン系、およびこれらを複合化した繊維用の難燃剤が使用できる。これら難燃剤を付与する加工方法としては吸尽法やサーモゾル法が挙げられるが、加工方法についても特に限定するものではない。付与する難燃性能は難燃剤の付与量の調整によりＪＩＳ−Ｋ  ７２０１法によるＬＯＩ値（Ｌｉｍｉｔｅｄ  Ｏｘｙｇｅｎ  Ｉｎｄｅｘ；限界酸素指数）が２６以上を満足するものが好ましく、この性能を満足するものであれば上述の難燃剤の種類および加工方法は特に限定されるものではない。なお、ＬＯＩ値が２６未満であると、ウレタンフォーム等からなるクッション材が用いられるインテリア部材において上張地を使用した場合に、クッション材への延焼を防止する防炎機能を発揮することができないという問題がある。
【００２１】
また、裏基材となる炭化型繊維としては、綿、麻等のセルロース系天然繊維、および羊毛、絹等のたんぱく質系天然繊維またはレーヨン等のセルロース系再生繊維、およびこれらの混合繊維が挙げられるが、低コストで手触りが良好である点から、綿やレーヨンなどのセルロース系繊維が好ましい。
【００２２】
表皮材に積層させる炭化型繊維布帛の組織としては、編物，織物，不織布など特に限定されないが、低コストである不織布が好ましい。また、これら炭化型繊維布帛への難燃性の付与方法としては、例えば、セルロース系繊維を使用する場合は、市販のセルロース系繊維加工用の難燃剤で、ハロゲン系、リン化合物系、アンチモン系およびこれらを複合化した難燃剤が使用できる。例えば、一時性の難燃性の付与であれば、丸菱油化工業（株）製のノンネンＮＶ−１８、日華化学（株）製ニッカファイノンＳ−２００等の繊維用加工薬剤が挙げられる。また、耐久性のある難燃性の付与であれば、日本チバガイギー（株）製のピロバテックスＣＰや丸菱油化工業（株）製のノンネンＣ−２１０等が挙げられる。加工方法としてはスプレーによる難燃剤の布帛への吹き付けまたはパディング法により付与した後、乾燥およびキュアリングさせる方法などが好ましく使用できる。
【００２３】
付与する難燃性能は難燃剤の付与量を調整することによりＪＩＳ−Ｋ  ７２０１法によるＬＯＩ値が２６以上を満足する性能とすることが好ましい。なお、ＬＯＩ値が２６未満であると、表皮材の場合と同様に、ウレタンフォーム等からなるクッション材が用いられるインテリア部材において上張地を使用した場合に、クッション材への延焼を防止する防炎機能を発揮することができない。
【００２４】
本発明に使用される炭化型繊維布帛はクッション材への延焼防止をより効果的に実現するものである。この炭化型繊維布帛は、布帛の厚みが厚ければ防炎性が得られるというものでもなく、布帛の目付が大きければ防炎性が得られるというものでもない。また、布帛の繊維密度が高ければ防炎性が得られるというものでもなければ、繊維間の空隙が小さければ防炎性が得られるというものでもない。これらの要素が複雑に絡み合って防炎性が得られているものと考えられる。
【００２５】
したがって、性能を満足する炭化型繊維布帛の選定は実際に防炎の評価を実施しなければならず非常に面倒な作業となる。
【００２６】
しかし、本発明者らはこれら複数の要素に変わって炭化型繊維布帛の可視光透過率を１〜６０％に限定することによって簡単に防炎性を維持することが出来ることを見いだした。可視光透過率はより好ましくは１〜４０％とする。６０％より可視光透過率が高いと、燃焼時に炎からの防炎に有効な炭化膜あるいは炭化層が形成され難く、上張地が被包しているウレタンフォームへの延焼を防止することが難しい。また、可視光透過率が１％より小さいと燃焼後の防炎性は良好であるが、製品とした場合に通気性が低下し、ムレ感などの不快感が生じる虞がある。可視光透過率が４０％以下であると、防炎性をより向上させることができる。
【００２７】
このように使用する素材が製品になった場合に防炎性を有しているかどうかの判断として、布帛の厚みや目付、繊維密度や空隙の大きさ以外に可視光透過率で評価することが非常に有効である。
【００２８】
表皮材と裏基材とを貼着するために用いられる接着剤の例としては、ポリエチレン等のポリオレフィン系、エチレン−酢酸ビニル共重合体等の酢酸ビニル共重合体系、エチレン−エチルアクリレート、エチレン−イソブチルアクリレート等のアクリル酸共重合体系、ナイロン６、ナイロン６・６、ナイロン１０、ナイロン１２、Ｎ−メトキシメチル化ナイロン等のポリアミド系、テレフタル酸系等のポリエステル系、ポリビニルブチラール系、ポリ酢酸ビニル系、アセテート、メチルセルロース、アセテートブチレート等のセルロース誘導体系、ポリメチルメタクリレート等のポリメタクリル酸エステル系、ポリビニルメチルエーテルなどのポリビニルエーテル系、ポリウレタン系、ポリカーボネート系、スチレン−エチレン−ブチレン−スチレンなどのスチレン系ブロック共重合体系、スチレンブタジエン、イソプレン、ブチルゴム等の合成ゴム系またはこれらに含まれない特殊ゴム系、または以上に含まれないアクリル共重合体などから選ばれる１種または２種以上の混合物が挙げられるが、環境対応型であることおよび加工性が容易であることなどから、ポリエチレン系、ポリアミド系、ポリウレタン系及びポリエステル系などのホットメルト系接着剤が好ましく使用される。
【００２９】
ホットメルト接着剤を使用する場合は、表皮材又は裏基材のどちらかにホットメルトの樹脂粉末を散布し加熱固化させるか、またはホットメルト樹脂粉末をグラビアロール（半球状の多数の窪みが形成された彫刻ロール、ドットロール、窪みロール、とも呼ばれる）を用いてドット状に転写し、加熱固化させた後、接着剤を付与していない表皮材又は裏基材を重ねて加熱圧着する方法、ホットメルト樹脂粉末を分散した水系ペーストを、多孔性のロータリースクリーンロールを用いて表皮材又は裏基材のどちらかにドット状に塗布し、加熱乾燥固化させた後、接着剤を付与していない表皮材又は裏基材を重ねて加熱圧着する方法、またホットメルト樹脂を加熱溶融してカーテンスプレー方式やメルトブローン方式等によりホットメルト接着樹脂を表皮材又は裏基材の表面部に細線状に付与し、その後加熱圧着する方法等が挙げられる。
【００３０】
さらに、湿気硬化型のウレタン系ホットメルト樹脂を表皮材又は裏基材のいずれかにグラビアロールを用いてドット状に転写し、圧着して貼り合せる方法も好ましく使用できる。
【００３１】
また、貼り合わせた後の上張地の難燃性能を高めるため、必要とする接着強度が維持できる範囲で、接着剤には難燃剤を添加又はホットメルトの場合、樹脂への難燃剤の練り込みを行なうことが好ましい。
【００３２】
また、接着剤の配置の状態としては、座り心地が損なわれないようにドット状あるいは細線状で配置されることが好ましい。上述の接着剤の使用量は、表皮材と裏基材との接着強度が必要とする強度を保持できる量であれば特に限定するものではなく、貼り合せるそれぞれの素材の状態により決定すればよい。但し、接着剤の付与量が増加すると防炎性能の低下が生じるため、接着剤の付与量としては１ｍ２あたり２０ｇ以下が好ましく、より好ましくは１０ｇ以下である。さらに使用する接着剤の表皮材や裏基材の面積に対して占める割合は１〜２０％が好ましい。
【００３３】
接着剤の占める面積の割合が高すぎると、柔軟性が低下し、座り心地が悪くなったり、通気性も損なわれるためムレ感などの不快感が生じたり、さらに、防炎性能を悪化させるおそれもある。また、この面積の割合が低すぎると接着が不十分となる。
【００３４】
本発明では、上記のように炭化型繊維を含む布帛の可視光透過率を１〜６０％とし、かつ接着剤の付与量を１ｍ２当たり２０ｇ以下とし、その接着部分の面積を表皮材の面積の１〜２０％とすることにより、防炎性、接着性、柔軟性及び通気性の全てにおいてバランスのとれた上張地を得ることができる。また、炭化型繊維を含む布帛の可視光透過率を１〜４０％とした場合、通気性は低下する傾向にあるが、防炎性及び接着性をより向上させることが可能となる。
【００３５】
本発明の使い方としては、上述のように表皮材と裏基材を貼り合わせた本発明の上張地にクッション材を積層させて使用してもよいし、また、クッション材が表皮材に被包された構造において表皮材とクッション材の間に裏基材を単に挟み込んだ本発明のインテリア部材の形態で使用してもよい。どちらの構成においても良好な製品での防炎性能を発揮する。インテリア製品において、接着剤などにより予め貼り合わせた上張地を使用するか、表皮材と裏基材とクッション材を積層したインテリア部材を使用するかは、インテリア製品の製造工程における加工性、生産性、及びコスト等を考慮して決定すればよい。
【００３６】
上述のように説明した構成のものならば、仮に火事等が発生して表皮材に炎が燃え移っても、上張地やインテリア部材の防炎機能により内部に存在する易燃性のウレタンフォームが燃焼することを防止して火事の被害拡大を阻止することが可能となる。
【実施例】
【００３７】
以下、本発明の実施例について説明する。なお、本発明はこれらの例に限定されるものではない。
【００３８】
〔実施例１〕
再生ポリエステル１００％を原料とした仮撚加工糸１６７ｄｔｅｘ-４８ｆ（帝人ファイバー）を用い、丸編機で１８ゲージ、口径３０インチ(鹿ノ子メッシュ)で編立てして、仕上げ巾１３０ｃｍ、目付３００ｇ／ｍ２、密度３１ウエール/インチ×５６コース/インチとなる丸編素材を得た。
【００３９】
前記の丸編素材を精練、プレセット後、液流染色機により、ホスコンＭＫ−１０（明成化学工業（株）製、ハロゲン系難燃剤）を１５％ｏｗｆとなる処方により染料とともに１３０℃で６０分の条件にて吸尽処理し、染料及び難燃剤を付与した表皮材を得た。作成した表皮材のＬＯＩ値を測定したところ２９であった。
【００４０】
裏基材として用いる炭化型繊維布帛としては、オイコスＡＰ２０８０(日清紡績（株）製  綿不織布、可視光透過率２８％)を使用した。次いで、この布帛にノンネンＣ−２１０（丸菱油化工業（株）製  リン化合物系難燃剤）をマングルにて見かけピックアップ率５０％ｏｗｆとなるようにパディングし、さらに１２０℃で３分間乾燥した後、１６５℃にて３分キュアリングを行なった。これにより裏基材を得た。裏基材のＬＯＩ値を測定したところ２９であった。
【００４１】
次にそれぞれの表皮材と裏基材を以下の方法により貼り合わせ、図１のような目的とする椅子用上張地を作成した。
【００４２】
貼り合わせ方法は、半球状の多数の窪みからなるグラビアロールを用いて、加熱ロールにより加温された裏基材の表面に約４５個/ｃｍ２のポイント数でホットメルト接着樹脂粉末８４２Ｐ１４（東レ（株）製ポリアミド系ホットメルト樹脂パウダー、平均粒径２５０ミクロン）をドット状に転写し、その後赤外線ヒーターを用いて加熱固化させて、ホットメルト接着樹脂粉末を裏基材の表面に固着させた。ホットメルト接着剤の裏基材に対する占有面積は約５％であった。そして加熱により固着させたホットメルト接着樹脂を活性な状態で維持させながら連続的に表皮材を重ね、さらに加熱したニップロールにより圧着して目的とする上張地を得た。さらに作成した上張地を用いて、ウレタンフォームからなるクッション材を積層させた。
【００４３】
〔実施例２〕
経糸としてポリエステル仮撚加工糸６６０ｄｔｅｘ-９６ｆ（鐘紡合繊）、緯糸としてカチオン可染ポリエステル仮撚加工糸６６０ｄｔｅｘ-９６ｆ（ユニチカファイバー）を使用し、ドビー装置付きレピア織機（レギュラーポリエステル/カチオンの交織ドビー織）により製織して、仕上げ巾１３０ｃｍ、目付２５０ｇ／ｍ２、経糸密度５０本/インチ、緯糸密度４０本/インチとなる織り素材を得た。
【００４４】
上記素材を精練、プレセット後、液流染色機により、ホスコンＭＫ−１０を１５％ｏｗｆとなる処方により染料とともに１３０℃で６０分の条件にて吸尽処理し、染料及び難燃剤を付与した表皮材を得た。作成した表皮材のＬＯＩ値を測定したところ２８であった。
【００４５】
炭化型繊維布帛としては、ウールギャバジン(可視光透過率２２％)を使用した。
【００４６】
次いで、この布帛にノンネンＲ−２（丸菱油化工業（株）製、リン化合物系難燃剤）を見かけピックアップ率４０％ｏｗｆとなるようにパディングし、１３０℃で２分乾燥を行ない、裏基材を作成した。作成した裏基材のＬＯＩ値を測定したところ３０であった。
【００４７】
次に、裏基材に、実施例１と同様な接着樹脂のペレットを加熱溶融してカーテンスプレー方式により細線状に付与し、その後表皮材と加熱圧着する方法により貼り合わせ、接着剤の裏基材に対する面積が１０％の目的とする上張地を得た。次いで、この上張地にウレタンフォームからなるクッション材を積層した。
【００４８】
〔実施例３〕
実施例１において作成した難燃性を付与した再生ポリエステル１００％からなる表皮材と実施例１と同様な加工方法により難燃性を付与した日清紡績（株）製  綿不織布オイコスＴＤＰ２０４０(可視光透過率５５％)からなる裏基材を実施例１と同様な方法により貼り合わせ、上張地を得た。次いで、この上張地にウレタンフォームからなるクッション材を積層した。
【００４９】
〔比較例１〕
実施例１と同じ表皮材を使用し、難燃性を付与した炭化型繊維布帛を積層せずに上張地を得た。次いで、この上張地にウレタンフォームからなるクッション材を積層した。
【００５０】
〔比較例２〕
丸編機で１８ゲージ、口径３０インチ(鹿ノ子メッシュ)となる編立て条件において、表面層及び裏面層の編成を別個に行なうとともに前記両面層を一体的に編み込んだニット組織により構成させたもので、表面層に防炎機能を有するアクリル系繊維及びレーヨンを複合して形成した難燃糸を使用し、また裏面層を再生ポリエステル糸である仮撚加工糸１６７ｄｔｅｘ-４８ｆ（帝人ファイバー）により編成する事により目的とする丸編みの上張地を作成した。（図２参照）
編成物は仕上げ巾１３０ｃｍ、目付３６０ｇ／ｍ２、密度３１ウエール/インチ×５６コース/インチであった。
【００５１】
この上張地は、前記再生ポリエステル糸により裏面層を、また、該再生ポリエステル糸に対して難燃糸をオーバーフィードすることによってループ状の複数のパイルを裏面層の上面に形成して表面層としている。
【００５２】
また、全素材に占める前記各素材の混用率（重量比）を、アクリル系繊維＝４１％、レーヨン＝８％、再生ポリエステル＝５１％としている。
【００５３】
次いで、この上張地にウレタンフォームからなるクッション材を積層した。
【００５４】
〔比較例３〕
実施例１において作成した難燃性を付与した再生ポリエステル１００％からなる表皮材と旭シュエーベル（株）製ガラス繊維１０８４（タテ密度５５本/インチ、ヨコ密度５３本/インチ、）を実施例１と同様な方法により貼り合わせ、椅子用上張地を得た。次いで、この上張地にウレタンフォームからなるクッション材を積層した。
【００５５】
上張地及びインテリア部材の評価
〔裏基材の可視光透過率〕
島津製作所製分光光度計  ＵＶ−３１００ＰＣを使用して測定（測定波長５５０ｎｍ、測定面積は３２ｍｍ２）し、測定Ｎ数１０の平均値を求めた。
【００５６】
〔意匠性〕
表皮材のバリエーション（柄選択）で、無地，織り柄，編み柄，プリント柄４種の柄についての実施の可能性について評価した。 
○          すべての柄が可能
△          一部の柄が可能
×          無地のみ可能
【００５７】
〔通気度〕
ＪＩＳ−Ｌ１０９６  通気性  Ａ法により評価した。
【００５８】
〔加工性（縫製性）〕
縫製の作業性について以下のように評価した。 
○  良好（生地裁断性良好，糸抜け，糸解れ発生なし）
△  やや不良（生地裁断性良好，糸抜け，糸解れ若干発生あり）
×  不良（生地裁断性不良，糸抜け，糸解れ発生あり）
【００５９】
〔コスト〕
コストについて以下のように判定した。
【００６０】
比較例１のコストを１００としたときの各実施例及び比較例のコストを算出し判定した。 
○  ２００未満
△  ２００以上４００未満
×  ４００以上
【００６１】
〔限界酸素指数（ＬＯＩ値）〕
ＪＩＳ−Ｋ  ７２０１  酸素指数による燃焼性の試験方法に準拠した形で測定した。
【００６２】
〔燃焼試験〕
４５°エアーミックスバーナー金網法およびクレビスバーナー法（いずれも財団法人  日本防炎協会）に準拠した形で防炎性の評価を行った。  
１．４５°エアーミックスバーナー金網法
（１）溶融穴
○  発生なし
△  若干発生あり
×  発生あり
（２）炭化長
最大７０ｍｍ以下、平均５０ｍｍ以下…合格
【００６３】
２．クレビスバーナー法
（３）残炎
１２０秒以下の場合…合格
（４）残じん
１２０秒以下の場合…合格
【００６４】
〔総合評価〕
◎          非常に良好
○          良好
△          使用は可能
×          不可
【００６５】
実施例１〜３および比較例１〜３で得られた上張地及びインテリア部材を上記の方法を用いて各評価を実施した。なお、クレビスバーナー法による防炎評価は、それぞれ作成した上張地とウレタンフォーム製クッション材とを積層させた形で評価を行なった。
【００６６】
作成した上張地とインテリア部材の性量を表１に示す。また、作成した上張地とインテリア部材の防炎性の判定結果についてその詳細を表２に示す。
【００６７】
【表１】
2008195075.tif 000003
【００６８】
【表２】
2008195075.tif 000004
【図面の簡単な説明】
【００６９】
【図１】本願の上張地の断面図である
【図２】従来例の正面図である
【符号の説明】
【００７０】
１・・表皮材
２・・裏基材
３・・表面層
４・・裏面層
５・・防炎糸
６・・再生ポリエステル糸
Ａ・・ニット組織
【図１】
2008195075.tif 000005
【図２】
2008195075.tif 000006